МАТЕРИАЛЫ, ЗАЩИЩАЮЩИЕ ОТ ОЖОГОВ

1. Способ уменьшения времени остаточного горения воспламеняемого плавкого материала до менее чем 20 секунд, включающий:
a) получение внешнего текстильного материала, содержащего воспламеняемый плавкий материал и имеющего внутреннюю поверхность и внешнюю поверхность;
b) получение термореактивного материала, содержащего смесь полимерная смола-расширяемый графит, в которой расширяемый графит характеризуется расширением, равным, по меньшей мере, 900 мкм при нагревании до 280°С;
c) нанесение смеси полимерная смола-расширяемый графит на внутреннюю поверхность внешнего текстильного материала для образования термореактивного материала,
в котором внешняя поверхность внешнего текстильного материала подвергается воздействию пламени.
2. Способ по п.1, в котором полимерная смола включает термопластичный полимер.
3. Способ по п.1, в котором полимерная смола включает сшиваемый полиуретан.
4. Способ по п.1, в котором смесь полимерная смола-расширяемый графит на внутреннюю поверхность внешнего текстильного материала наносят прерывисто.
5. Способ по п.1, в котором смесь полимер-расширяемый графит на внутреннюю поверхность внешнего текстильного материала наносят в виде дискретных прерывистых точек.
6. Способ по п.1, в котором воспламеняемый плавкий материал включает найлон или сложный полиэфир.
2
2
7. Способ по п.1, в котором внешний текстильный материал имеет плотность в диапазоне от 1 унции/ярд до 10 унций/ярд.
8. Способ значительного увеличения времени разрывания текстильного композита, включающего внешний текстильный материал, содержащий плавкий материал, включающий стадии:
a) получение внешнего текстильного материала, содержащего плавкий материал и имеющего внутреннюю поверхность и внешнюю поверхность;
b) получение термостойкого конвективного барьера;
c) получение термореактивного материала между конвективным барьером и внутренней поверхностью внешнего текстильного материала в результате нанесения характеризуется расширением, равным, по меньшей мере, 900 мкм при нагревании до 280°С;
в котором текстильный композит характеризуется временем разрывания, которое является, по меньшей мере, на 20 секунд большим по сравнению с тем, что имеет место для внешнего текстильного материала без термореактивного материала.
9. Способ по п.8, в котором термостойкий конвективный барьер содержит политетрафторэтилен.
10. Способ по п.8, в котором смесь полимерная смола-расширяемый графит наносят в виде дискретных точек, которые покрывают поверхность менее чем на 80%.
11. Способ по п.8, в котором смесь полимерная смола-расширяемый графит склеивает внешний текстильный материал и термостойкий конвективный барьер друг с другом.
12. Способ по п.8, в котором термореактивный материал содержит менее чем 50 мас.% расширяемого графита.
13. Способ по п.8, в котором время разрывания текстильного композита является большим, чем 30 секунд.
14. Способ по п.8, в котором время остаточного горения текстильного композита является меньшим, чем 10 секунд.
15. Способ уменьшения процента ожога для одежды при 4-секундном воздействии в испытании Pyroman, по меньшей мере, на 10%, включающий:
a) получение текстильного композита, включающего
внешний текстильный материал, содержащий плавкий материал,
термостойкий конвективный слой и
термореактивный материал между внешним текстильным материалом и термостойким конвективным барьером, в котором термореактивный материал содержит смесь полиуретан-расширяемый графит,
b) конструирование одежды, в которой внешняя поверхность внешнего текстильного материала ориентирована по направлению к пламени, и
c) оказание на одежду 4-секундного воздействия в испытании Pyroman, при котором процент ожога тела уменьшается, по меньшей мере, на 10% при 4-секундном воздействии в испытании Pyroman по сравнению с тем, что имеет место для одежды без термореактивного материала между внешним текстильным материалом и термостойким конвективным барьером.
16. Изделие, включающее огнестойкий текстильный композит, включающее:
а) внешний текстильный материал, содержащий плавкий материал,
a) внешний текстильный материал, содержащий плавкий материал,
b) термореактивный материал, содержащий полимерную смолу и расширяемый графит, который расширяется, по меньшей мере, на 900 мкм при нагревании до 280°С, при этом термореактивный материал наносят на одну поверхность плавкого текстильного материала, и
c) термостойкий конвективный барьер, соседствующий с термореактивным материалом,
в котором изделие характеризуется временем разрывания, которое, по меньшей мере, на 30 секунд больше по сравнению со временем разрывания подобного изделия без термореактивного материала между внешним текстильным материалом и термостойким конвективным барьером.
17. Изделие по п.16, в котором плавкий текстильный материал является воспламеняемым.
18. Изделие по п.16, в котором текстильный композит характеризуется временем остаточного горения, меньшим, чем 10 секунд.
19. Изделие по п.16, в котором термостойкий конвективный барьер склеивают с плавким текстильным материалом при помощи термореактивного материала, и термореактивный материал покрывает площадь поверхности менее чем на 80%.
20. Изделие по п.16, в котором термостойкий конвективный барьер содержит политетрафторэтилен.
21. Изделие по п.16, в котором полимерная смола включает полиуретан.
22. Изделие по п.16, в котором плавкий текстильный материал содержит найлон или сложный полиэфир.
2
23. Изделие по п.16, в котором текстильный композит характеризуется значением скорости пропускания водяных паров (СПВП) более 1000 г/м/24 часа.
24. Изделие по п.16, дополнительно включающее термостойкую текстильную подкладку, размещенную по соседству с конвективным барьером на стороне, противолежащей термореактивному материалу.
25. Изделие по п.24, в котором термостойкая текстильная подкладка включает арамиды, разновидности огнестойкого хлопка, огнестойкую вискозу, модакрильные смеси или их смеси и комбинации.
26. Изделие в виде одежды, палатки, перчаток или обуви, образованное из текстильного композита по п.16.
27. Изделие по п.16, в котором текстильный композит характеризуется отсутствием окапывания расплава во время испытания на воздействие пламени при горизонтальном расположении образца.
28. Текстильное композитное изделие, включающее:
a) внешний текстильный материал, включающий воспламеняемый плавкий текстильный материал, и
b) термореактивный материал, содержащий полимерную смолу и графит, который расширяется, по меньшей мере, на 900 мкм при нагревании до 280°С, при этом термореактивный материал размещен на одной поверхности плавкого воспламеняемого текстильного материала, и
в котором изделие характеризуется временем остаточного горения, меньшим, чем 20 секунд.
29. Изделие по п.28, в котором смесь полимерная смола-расширяемый графит расширяется с получением множества усиков, содержащих расширенный графит, в котором усики характеризуются соотношением линейных размеров, равным, по меньшей мере, 5 к 1.
30. Текстильный композит, включающий
внешний текстильный материал, содержащий воспламеняемый плавкий материал,
термостойкий конвективный барьер, склеенный с воспламеняемым плавким материалом, и
термореактивный материал, содержащий смесь полимерной смолы и расширяемого графита между воспламеняемым плавким материалом и термостойким конвективным барьером, прерывисто нанесенный в виде точек на термостойкий конвективный барьер при покрытии поверхности менее чем на 80%,
в котором увеличение толщины текстильного композита составляет, по меньшей мере, 1 мм после испытания на изменение толщины.
31. Текстильный композит по п.30, где при воздействии тепла или пламени воспламеняемый плавкий материал впитывается термореактивным материалом, а текстильный композит демонстрирует отсутствие окапывания расплава.
32. Текстильный композит по п.30, в котором термореактивный материал и воспламеняемый плавкий текстильный материал после воздействия тепла и пламени образуют расширенный композит, демонстрирующий структурную целостность при сгибании или изгибании.
33. Текстильный композит по п.30, в котором прерывистый слой термореактивного материала характеризуется менее чем 70%-й степенью покрытия поверхности.
34. Текстильный композит по п.30, в котором термостойкий конвективный барьер не разрывается после воздействия пламени на воспламеняемый плавкий материал текстильного композита при горизонтальном расположении образца в течение, по меньшей мере, 120 секунд.
35. Текстильный композит по п.30, полученный в виде предмета одежды, в котором воспламеняемый плавкий материал представляет собой внешний текстильный слой одежды, ориентированный по направлению от тела владельца.
36. Текстильный композит по п.30, в котором термостойкий конвективный барьер содержит экспандированный политетрафторэтилен (ПТФЭ).
37. Способ получения слоистого материала, характеризующегося отсутствием окапывания расплава и включающего плавкий материал и композит, пропитываемый расплавом, включающий:
a) получение плавкого внешнего текстильного материала;
b) получение подложки, включающей термостойкую текстильную подкладку или термостойкий конвективный барьер;
c) получение термореактивного материала, содержащего смесь полимерной смолы и расширяемого графита;
d) получение прерывистого слоя термореактивного материала между плавким внешним текстильным материалом и подложкой в результате нанесения смеси полимерная смола-расширяемый графит в виде отпечатанного рисунка на подложку при степени покрытия поверхности, меньшей, чем 80%; и
e) склеивание плавкого внешнего текстильного материала и подложки друг с другом,
в котором при воздействии пламени на плавкий внешний текстильный материал термореактивный материал расширяется и впитывает расплав плавкого внешнего текстильного материала, образуя композит, состоящий из плавкого внешнего текстильного материала и расширенного термореактивного материала.
38. Способ по п.37, в котором подложка представляет собой термостойкую текстильную подкладку.
39. Способ по п.37, в котором подложка представляет собой термостойкий конвективный барьер.
40. Способ по п.37, в котором термореактивный материал наносят в виде дискретных точек.
41. Способ по п.37, дополнительно включающий стадии получения предмета одежды, включающего слоистый материал, в котором внешний текстильный слой одежды представляет собой плавкий внешний текстильный материал, ориентированный по направлению от тела владельца.
42. Текстильный композит, включающий
внешний текстильный материал, содержащий воспламеняемый плавкий материал,
термостойкую текстильную подкладку, приклеенную к воспламеняемому плавкому материалу, и
прерывистый слой, характеризующийся степенью покрытия поверхности, меньшей, чем 80% между внешним текстильным материалом и термостойкой текстильной подкладкой, при этом прерывистый слой содержит термореактивный материал, содержащий смесь полимерной смолы и расширяемого графита,
в котором при воздействии тепла или пламени воспламеняемый плавкий материал впитывается термореактивным материалом, а текстильный композит демонстрирует по существу отсутствие окапывания расплава.
43. Текстильный композит по п.42, в котором термостойкий текстильный материал включает огнестойкий хлопок.
44. Способ уменьшения времени остаточного горения воспламеняемого плавкого материала до менее чем 20 секунд, включающий:
a) получение внешнего текстильного материала, содержащего воспламеняемый плавкий материал и имеющего внутреннюю поверхность и внешнюю поверхность,
b) получение термореактивного материала, содержащего смесь полимерная смола-расширяемый графит,
c) получение внутренней термостойкой текстильной подкладки,
d) прерывистое нанесение смеси полимер-расширяемый графит между внутренней поверхностью внешнего текстильного материала и внутренней термостойкой текстильной подкладкой для получения текстильного композита,
в котором внешняя сторона внешнего текстильного материала подвергается воздействию пламени.
45. Способ по п.44, в котором при воздействии пламени, достаточном для образования в текстильном композите отверстия, после удаления текстильного композита из пламени наблюдаемое пламя на текстильном композите затухает в течение менее чем 20 секунд.
46. Способ по п.44, в котором при воздействии пламени, достаточном для образования в текстильном композите отверстия, наблюдается отсутствие окапывания расплава.
47. Способ по п.44, в котором при воздействии пламени, достаточном для образования в текстильном композите отверстия, после удаления текстильного композита из пламени на текстильном композите не наблюдается пламени.
48. Способ по п.37, в котором полимерная смола включает сшиваемый полиуретан.
49. Способ по п.37, в котором полимерная смола включает силикон.
50. Текстильный композит по п.28, дополнительно включающий термостойкую текстильную подкладку, размещенную по соседству с термореактивным материалом на стороне, противолежащей внешнему текстильному материалу.